【手続補正書】
【提出日】平成27年1月22日(2015.1.22)
【手続補正１】
【補正対象書類名】特許請求の範囲
【補正対象項目名】全文
【補正方法】変更
【補正の内容】
【特許請求の範囲】
【請求項１】
Ａ）ａ）１以上のプロピレンオキシドに基づく１５〜５０のＯＨ価を有するポリエーテルポリオール、および
ｂ）１以上の１５０〜６００のＯＨ価を有するポリエーテルポリオールおよび１以上の７００〜１８２７のＯＨ価を有する鎖延長剤および／または架橋剤の混合物での
均質的混和性ではない成分ａ）およびｂ）の混合物と、
Ｂ）１以上のエポキシドと、
Ｃ）ブチレン１，４−ジイソシアネート、ペンタン１，５−ジイソシアネート、ヘキサメチレン１，６−ジイソシアネート（ＨＤＩ）、イソホロンジイソシアネート（ＩＰＤＩ）、２，２，４−および／または２，４，４−トリメチルヘキサメチレンジイソシアネート、ビス（イソシアナトシクロヘキシル）メタンの異性体またはこれらの任意の所望の異性体含有量での混合物、シクロヘキシレン１，４−ジイソシアネート、フェニレン１，４−ジイソシアネート、トルイレン２，４−および／または２，６−ジイソシアネート（ＴＤＩ）、ナフチレン１，５−ジイソシアネート、ジフェニルメタン２，２’−および／または２，４’−および／または４，４’−ジイソシアネート（ＭＤＩ）またはＭＤＩの高級同族体（ポリマーＭＤＩ）、１，３−および／または１，４−ビス（２−イソシアナトプロプ−２−イル）ベンゼン（ＴＭＸＤＩ）、１，３−ビス（イソシアナトメチル）ベンゼン（ＸＤＩ）、およびＣ１〜Ｃ６アルキル基を有するアルキル２，６−ジイソシアナトヘキサノエート（リシンジイソシアネート）またはこれらの混合物からなる群からの有機ポリイソシアネート、および
任意に、ウレットジオン、イソシアヌレート、ウレタン、カルボジイミド、ウレトンイミン、アロファネート、ビウレット、アミド、イミノオキサジアジンジオンおよび／またはオキサジアジントリオン構造を有する変性ジイソシアネートまたは１分子当たり２より多いＮＣＯ基を有する未変性ポリイソシアネートの一部との、
Ｄ）任意に触媒
Ｅ）離型剤、
Ｆ）任意に抑制剤、
Ｇ）任意に他の添加剤および／または助剤、
Ｈ）任意にフィラー、
Ｉ）強化材としての連続フィラメントファイバー、ファイバーマットおよび／または編織布の存在下での
反応により得られる引抜成形強化ポリウレタン。
【請求項２】
（i）成分ａ）およびｂ）を互いに混合し、
（ii）成分Ｂ）、Ｄ）、Ｅ）、Ｆ）、Ｇ）およびＨ）を（i）からの混合物と混合し、
（iii）イソシアネート成分Ｃ）を、混合チャンバー中で（ii）からの混合物へ添加し、
（iv）（iii）からの反応混合物を、射出箱中へ通過させ、
（v）工程（iv）と同時に、強化材Ｉ）を、射出箱へ通過させ、および射出箱中に存在する反応混合物（iii）と共に硬化を行うチャンバーへ通過させ、
（vi）反応混合物および強化材から作られた複合材料を、チャンバー中で硬化し、
（vii）（vi）からの硬化複合材料を、張力機構によりチャンバーから引出し、および
（viii）硬化複合材料を、所望の長さへ切断する
ことを特徴とする、引抜成形技術による請求項１に記載の強化引抜ポリウレタンの製造方法。
【請求項３】
Ａ）ａ）１以上のプロピレンオキシドに基づく１５〜５０のＯＨ価を有するポリエーテルポリオール、および
ｂ）１以上の１５０〜６００のＯＨ価を有するポリエーテルポリオールおよび１以上の７００〜１８２７のＯＨ価を有する鎖延長剤および／または架橋剤の混合物での
均質的混和性ではない成分ａ）およびｂ）の混合物と、  
Ｂ）１以上のエポキシドと、
Ｃ）ブチレン１，４−ジイソシアネート、ペンタン１，５−ジイソシアネート、ヘキサメチレン１，６−ジイソシアネート（ＨＤＩ）、イソホロンジイソシアネート（ＩＰＤＩ）、２，２，４−および／または２，４，４−トリメチルヘキサメチレンジイソシアネート、ビス（イソシアナトシクロヘキシル）メタンの異性体またはこれらの任意の所望の異性体含有量での混合物、シクロヘキシレン１，４−ジイソシアネート、フェニレン１，４−ジイソシアネート、トリレン２，４−および／または２，６−ジイソシアネート（ＴＤＩ）、ナフチレン１，５−ジイソシアネート、ジフェニルメタン２，２’−および／または２，４’−および／または４，４’−ジイソシアネート（ＭＤＩ）またはＭＤＩの高級同族体（ポリマーＭＤＩ）、１，３−および／または１，４−ビス（２−イソシアナトプロプ−２−イル）ベンゼン（ＴＭＸＤＩ）、１，３−ビス（イソシアナトメチル）ベンゼン（ＸＤＩ）、およびＣ１〜Ｃ６アルキル基を有するアルキル２，６−ジイソシアナトヘキサノエート（リシンジイソシアネート）またはこれらの混合物からなる群からの有機ポリイソシアネート、および
任意に、ウレットジオン、イソシアヌレート、ウレタン、カルボジイミド、ウレトンイミン、アロファネート、ビウレット、アミド、イミノオキサジアジンジオンおよび／またはオキサジアジントリオン構造を有する変性ジイソシアネートまたは１分子当たり２より多いＮＣＯ基を有する未変性ポリイソシアネートの一部とから、
Ｄ）任意に触媒、
Ｅ）離型剤、
Ｆ）任意に抑制剤、
Ｇ）任意に他の添加剤および／または助剤、
Ｈ）任意にフィラー、
Ｉ）強化材としての連続フィラメントファイバー、ファイバーマットおよび／または編織布の存在下で
作られた反応混合物の、引抜成形法により引抜成形材料を製造するための使用。
【手続補正２】
【補正対象書類名】明細書
【補正対象項目名】００３３
【補正方法】変更
【補正の内容】
【００３３】
表１に見られるように、本発明による実施例１〜４における本発明のポリウレタン成形品は、長時間利用可能な処理時間（長いゲル化時間）と共に良好な機械的特性（高い捩り貯蔵弾性率Ｇ’および高いガラス転移温度）を示すが、比較例５〜１７では、捩り貯蔵弾性率Ｇ’は余りに低いか、またはガラス転移温度が余りに低いか、またはゲル化時間が余りに短い。
本発明の好ましい態様は、以下を包含する。
［１］Ａ）ａ）１以上のプロピレンオキシドに基づく１５〜５０のＯＨ価を有するポリエーテルポリオール、および
ｂ）１以上の１５０〜６００のＯＨ価を有するポリエーテルポリオールおよび１以上の７００〜１８２７のＯＨ価を有する鎖延長剤および／または架橋剤の混合物での
均質的混和性ではない成分ａ）およびｂ）の混合物と、
Ｂ）１以上のエポキシドと、
Ｃ）ブチレン１，４−ジイソシアネート、ペンタン１，５−ジイソシアネート、ヘキサメチレン１，６−ジイソシアネート（ＨＤＩ）、イソホロンジイソシアネート（ＩＰＤＩ）、２，２，４−および／または２，４，４−トリメチルヘキサメチレンジイソシアネート、ビス（イソシアナトシクロヘキシル）メタンの異性体またはこれらの任意の所望の異性体含有量での混合物、シクロヘキシレン１，４−ジイソシアネート、フェニレン１，４−ジイソシアネート、トルイレン２，４−および／または２，６−ジイソシアネート（ＴＤＩ）、ナフチレン１，５−ジイソシアネート、ジフェニルメタン２，２’−および／または２，４’−および／または４，４’−ジイソシアネート（ＭＤＩ）またはＭＤＩの高級同族体（ポリマーＭＤＩ）、１，３−および／または１，４−ビス（２−イソシアナトプロプ−２−イル）ベンゼン（ＴＭＸＤＩ）、１，３−ビス（イソシアナトメチル）ベンゼン（ＸＤＩ）、およびＣ１〜Ｃ６アルキル基を有するアルキル２，６−ジイソシアナトヘキサノエート（リシンジイソシアネート）またはこれらの混合物からなる群からの有機ポリイソシアネート、および
任意に、ウレットジオン、イソシアヌレート、ウレタン、カルボジイミド、ウレトンイミン、アロファネート、ビウレット、アミド、イミノオキサジアジンジオンおよび／またはオキサジアジントリオン構造を有する変性ジイソシアネートまたは１分子当たり２より多いＮＣＯ基を有する未変性ポリイソシアネートの一部との、
Ｄ）任意に触媒
Ｅ）離型剤、
Ｆ）任意に抑制剤、
Ｇ）任意に他の添加剤および／または助剤、
Ｈ）任意にフィラー、
Ｉ）強化材としての連続フィラメントファイバー、ファイバーマットおよび／または編織布の存在下での
反応により得られる引抜成形強化ポリウレタン。
［２］均質的混和性ではない成分ａ）およびｂ）の混合物は、以下の割合を含み、ここで、重量による割合の合計は１００である、［１］に記載の引抜成形強化ポリウレタン：
ａ）≧１０重量％〜≦３０重量％の１以上のプロピレンオキシドに基づく１５〜５０のＯＨ価を有するポリエーテルポリオール、
ｂ）≧４５重量％〜≦６５重量％の１以上の１５０〜６００のＯＨ価を有するポリエーテルポリオールおよび≧１５重量％〜≦３５重量％の１以上の７００〜１８２７のＯＨ価を有する鎖延長剤および／または架橋剤。
［３］（i）成分ａ）およびｂ）を互いに混合し、
（ii）成分Ｂ）、Ｄ）、Ｅ）、Ｆ）、Ｇ）およびＨ）を（i）からの混合物と混合し、
（iii）イソシアネート成分Ｃ）を、混合チャンバー中で（ii）からの混合物へ添加し、
（iv）（iii）からの反応混合物を、射出箱中へ通過させ、
（v）工程（iv）と同時に、強化材Ｉ）を、射出箱へ通過させ、および射出箱中に存在する反応混合物（iii）と共に硬化を行うチャンバーへ通過させ、
（vi）反応混合物および強化材から作られた複合材料を、チャンバー中で硬化し、
（vii）（vi）からの硬化複合材料を、張力機構によりチャンバーから引出し、および
（viii）硬化複合材料を、所望の長さへ切断する
ことを特徴とする、引抜成形技術による［１］または［２］に記載の強化引抜ポリウレタンの製造方法。
［４］Ａ）ａ）１以上のプロピレンオキシドに基づく１５〜５０のＯＨ価を有するポリエーテルポリオール、および
ｂ）１以上の１５０〜６００のＯＨ価を有するポリエーテルポリオールおよび１以上の７００〜１８２７のＯＨ価を有する鎖延長剤および／または架橋剤の混合物での
均質的混和性ではない成分ａ）およびｂ）の混合物と、  
Ｂ）１以上のエポキシドと、
Ｃ）ブチレン１，４−ジイソシアネート、ペンタン１，５−ジイソシアネート、ヘキサメチレン１，６−ジイソシアネート（ＨＤＩ）、イソホロンジイソシアネート（ＩＰＤＩ）、２，２，４−および／または２，４，４−トリメチルヘキサメチレンジイソシアネート、ビス（イソシアナトシクロヘキシル）メタンの異性体またはこれらの任意の所望の異性体含有量での混合物、シクロヘキシレン１，４−ジイソシアネート、フェニレン１，４−ジイソシアネート、トリレン２，４−および／または２，６−ジイソシアネート（ＴＤＩ）、ナフチレン１，５−ジイソシアネート、ジフェニルメタン２，２’−および／または２，４’−および／または４，４’−ジイソシアネート（ＭＤＩ）またはＭＤＩの高級同族体（ポリマーＭＤＩ）、１，３−および／または１，４−ビス（２−イソシアナトプロプ−２−イル）ベンゼン（ＴＭＸＤＩ）、１，３−ビス（イソシアナトメチル）ベンゼン（ＸＤＩ）、およびＣ１〜Ｃ６アルキル基を有するアルキル２，６−ジイソシアナトヘキサノエート（リシンジイソシアネート）またはこれらの混合物からなる群からの有機ポリイソシアネート、および
任意に、ウレットジオン、イソシアヌレート、ウレタン、カルボジイミド、ウレトンイミン、アロファネート、ビウレット、アミド、イミノオキサジアジンジオンおよび／またはオキサジアジントリオン構造を有する変性ジイソシアネートまたは１分子当たり２より多いＮＣＯ基を有する未変性ポリイソシアネートの一部とから、
Ｄ）任意に触媒、
Ｅ）離型剤、
Ｆ）任意に抑制剤、
Ｇ）任意に他の添加剤および／または助剤、
Ｈ）任意にフィラー、
Ｉ）強化材としての連続フィラメントファイバー、ファイバーマットおよび／または編織布の存在下で
作られた反応混合物の、引抜成形法により引抜成形材料を製造するための使用。